(57)【要約】【課題】明室で取り扱える平版印刷原版に対して、デジタル画像情報に対応する画像をレーザー光で走査露光し、製版する。【解決手段】親水性支持体上に、光重合開始剤と架橋性ポリマーとを含む画像形成層が設けられている平版印刷原版を、レーザー光で走査露光し、多光子吸収により光重合開始剤を励起し、励起された光重合開始剤により架橋性ポリマーを架橋させる工程、そして、露光していない部分の画像形成層を除去し、これにより平版印刷版を製版する工程から平版印刷版を製版する。【選択図】　　なし【特許請求の範囲】
【請求項１】
親水性支持体上に、光重合開始剤と架橋性ポリマーとを含む画像形成層が設けられている平版印刷原版を、レーザー光で走査露光し、多光子吸収により光重合開始剤を励起し、励起された光重合開始剤により架橋性ポリマーを架橋させる工程、そして、露光していない部分の画像形成層を除去し、これにより平版印刷版を製版する工程からなる平版印刷版の製版方法。
【請求項２】
親水性支持体上に、光重合開始剤と架橋性ポリマーとを含む画像形成層が設けられている平版印刷原版を、レーザー光で走査露光し、多光子吸収により光重合開始剤を励起し、励起された光重合開始剤により架橋性ポリマーを架橋させる工程、平版印刷原版を印刷機に装着して印刷機を稼動させ、湿し水、油性インク、または擦りにより露光していない部分の画像形成層を除去し、これにより平版印刷版を製版する工程、そして、さらに湿し水と油性インクとを供給し、製版された平版印刷版で印刷する工程からなる平版印刷方法。
【請求項３】
親水性支持体上に、光重合開始剤と架橋性ポリマーとを含む画像形成層が設けられている平版印刷原版であって、該光重合開始剤が、多光子吸収によって励起され、架橋性ポリマーの架橋を開始することを特徴とする平版印刷原版。
【発明の詳細な説明】
【０００１】
【発明の属する技術分野】
本発明は、デジタル信号に基づいたレーザー光の走査露光によって画像を記録し、平版印刷版を製版する方法に関する。また本発明は、走査露光した平版印刷原版を印刷機により現像して、そのまま印刷する平版印刷方法にも関する。
【０００２】
【従来の技術】
一般に、平版印刷版は、印刷過程でインクを受容する親油性の画像部と湿し水を受容する親水性の非画像部とから成る。従来の平版印刷版は、親水性支持体上に親油性の感光性樹脂層を設けたＰＳ版に、リスフイルムを介してマスク露光した後、非画像部を現像液によって溶解除去することにより製版することが普通であった。
近年では、コンピュータを用いて画像情報をデジタル情報として電子的に処理し、蓄積して、出力する。従って、デジタル画像情報に応じた画像形成処理は、レーザー光の様な指向性の高い活性放射線を用いる走査露光により、リスフイルムを介することなく、平版印刷版用原版に対して直接画像形成を行うことが望ましい。このようにデジタル画像情報からリスフイルムを介さずに印刷版を製版する技術は、コンピュータ・トゥ・プレート（ＣＴＰ）と呼ばれている。
従来のＰＳ版による印刷版の製版方法を、コンピュータ・トゥ・プレート（ＣＴＰ）技術で実施しようとすると、レーザー光の波長領域と感光性樹脂の感光波長領域とが一致しないとの問題がある。
【０００３】
また、従来のＰＳ版では、露光の後、非画像部を溶解除去する工程（現像処理）が不可欠である。さらに、現像処理された印刷版を水洗したり、界面活性剤を含有するリンス液で処理したり、アラビアガムや澱粉誘導体を含む不感脂化液で処理する後処理工程も必要であった。これらの付加的な湿式の処理が不可欠であるという点は、従来のＰＳ版の大きな検討課題となっている。前記のデジタル処理によって製版工程の前半（画像形成処理）が簡素化されても、後半（現像処理）が煩雑な湿式処理では、簡素化による効果が不充分である。
特に近年は、地球環境への配慮が産業界全体の大きな関心事となっている。環境への配慮からも、湿式の後処理は、簡素化するか、乾式処理に変更するか、さらには無処理化することが望ましい。
【０００４】
処理工程をなくす方法の一つに、露光済みの印刷版用原版を印刷機のシリンダーに装着し、シリンダーを回転しながら湿し水とインクを供給することによって、印刷版用原版の非画像部を除去する機上現像と呼ばれる方法がある。すなわち、印刷版用原版を露光後、そのまま印刷機に装着し、通常の印刷過程の中で処理が完了する方式である。
このような機上現像に適した平版印刷版用原版は、湿し水やインク（またはインク溶剤）に可溶な感光層を有し、しかも、明室に置かれた印刷機上で現像されるのに適した明室取り扱い性を有することが必要とされる。
従来のＰＳ版では、このような要求を満足することは、実質的に不可能であった。
【０００５】
特許２９３８３９７号公報には、親水性バインダーポリマー中に熱可塑性疎水性重合体微粒子を分散させた感熱層を親水性支持体上に設けた平版印刷原版が記載されている。同公報の記載によると、製版において、赤外線レーザー露光して熱可塑性疎水性重合体微粒子を熱により合体（融着）させて画像形成した後、印刷機の版胴上に版を取り付け、湿し水またはインクを供給することにより機上現像できる。この平版印刷版用原版は感光域が赤外領域であることにより、明室での取り扱い性も有している。
特許２９３８３９７号公報記載の方法では、光熱変換によって、本来は感熱材料である平版印刷原版を感光材料として利用する。この平版印刷原版は、現像のラチチュードが狭く、現像条件の厳密な管理が必要である。また、感熱材料を利用した平版印刷原版には、長期間の保存における安定性に関する問題も指摘されている。
【０００６】
【発明が解決しようとする課題】
特開２００１−１６６４６７号公報に、変調を加えた超短パルスレーザー光で感光性製版材料を走査して、レーザー光照射部において２光子吸収現象による光重合反応を生じさせ画像を記録する工程および画像を現像する工程からなる製版方法が開示されている。
２光子吸収現象を利用すると、明室で取り扱える印刷原版に、レーザーフレアの影響を受けにくい鮮鋭な画像を記録することができる。しかし、特開２００１−１６６４６７号公報に記載の印刷原版を、印刷機上で現像することは実質的に不可能である。
本発明の目的は、明室で取り扱える平版印刷原版に対して、デジタル画像情報に対応する画像をレーザー光で走査露光し、製版することである。
また、本発明の目的は、明室で取り扱える平版印刷原版に対して、デジタル画像情報に対応する画像をレーザー光で走査露光し、明室に置かれた印刷機上で製版し直ちに印刷を行うことでもある。
【０００７】
【課題を解決するための手段】
本発明は、下記（１）〜（１１）の平版印刷版の製版方法、（１２）〜（２２）の平版印刷方法、および（２３）〜（３２）の平版印刷原版を提供する。
（１）親水性支持体上に、光重合開始剤と架橋性ポリマーとを含む画像形成層が設けられている平版印刷原版を、レーザー光で走査露光し、多光子吸収により光重合開始剤を励起し、励起された光重合開始剤により架橋性ポリマーを架橋させる工程、そして、露光していない部分の画像形成層を除去し、これにより平版印刷版を製版する工程からなる平版印刷版の製版方法。
（２）光重合開始剤が、下記式（Ｉａ）または（Ｉｂ）で表される（１）に記載の製版方法：
【０００８】
【化１】
2004021217.tif 000002
【０００９】
［式中、Ｒ１　、Ｒ２　、Ｒ３　およびＲ４　は、それぞれ独立に、炭素原子数が１乃至２０のアルキル基、炭素原子数が３乃至２０のアシルオキシアルキル基または炭素原子数が６乃至２０のアリール基であり；Ｒ５　、Ｒ６　、Ｒ７　およびＲ８　は、それぞれシアノであるか、あるいは、Ｒ５　とＲ６　またはＲ７　とＲ８　とが結合して複素環を形成し；ベンゼン環Ａ、ＢおよびＣは、ハロゲン原子、シアノ、ニトロおよび炭素原子数が１乃至２０のアルコキシ基からなる群より選ばれる置換基を有していてもよく；ｍ１およびｍ２は、それぞれ独立に、１または２であり；そして、ｎは、０または１である］。
（３）光重合開始剤が、架橋性ポリマーの１乃至５０質量％の量で画像形成層に含まれている（１）に記載の製版方法。
【００１０】
（４）架橋性ポリマーが、エチレン性不飽和基を有する繰り返し単位を含む（１）に記載の製版方法。
（５）架橋性ポリマーが、水溶性である（１）に記載の製版方法。
（６）架橋性ポリマーが、画像形成層の５乃至７０質量％の範囲で含まれている（１）に記載の製版方法。
（７）画像形成層が、さらに複数のエチレン性不飽和基を有する架橋剤を含む（１）に記載の製版方法。
【００１１】
（８）親水性支持体が、アルミニウム板である（１）に記載の製版方法。
（９）平版印刷原版が、画像形成層の上にさらに水溶性オーバーコート層を有する（１）に記載の製版方法。
（１０）水溶性オーバーコート層が、波長６００ｎｍ未満の光を吸収する色素を含む（８）に記載の製版方法。
（１１）走査露光に用いるレーザー光の波長が、６００乃至１２００ｎｍの範囲である（１）に記載の製版方法。
【００１２】
（１２）親水性支持体上に、光重合開始剤と架橋性ポリマーとを含む画像形成層が設けられている平版印刷原版を、レーザー光で走査露光し、多光子吸収により光重合開始剤を励起し、励起された光重合開始剤により架橋性ポリマーを架橋させる工程、平版印刷原版を印刷機に装着して印刷機を稼動させ、湿し水、油性インク、または擦りにより露光していない部分の画像形成層を除去し、これにより平版印刷版を製版する工程、そして、さらに湿し水と油性インクとを供給し、製版された平版印刷版で印刷する工程からなる平版印刷方法。
（１３）光重合開始剤が、前記式（Ｉａ）または（Ｉｂ）で表される（１２）に記載の平版印刷方法。
（１４）光重合開始剤が、架橋性ポリマーの１乃至５０質量％の量で画像形成層に含まれている（１２）に記載の平版印刷方法。
【００１３】
（１５）架橋性ポリマーが、エチレン性不飽和基を有する繰り返し単位を含む（１２）に記載の平版印刷方法。
（１６）架橋性ポリマーが、水溶性である（１２）に記載の平版印刷方法。
（１７）架橋性ポリマーが、画像形成層の５乃至７０質量％の範囲で含まれている（１２）に記載の平版印刷方法。
（１８）画像形成層が、さらに複数のエチレン性不飽和基を有する架橋剤を含む（１２）に記載の平版印刷方法。
【００１４】
（１９）親水性支持体が、アルミニウム板である（１２）に記載の平版印刷方法。
（２０）平版印刷原版が、画像形成層の上にさらに水溶性オーバーコート層を有する（１２）に記載の平版印刷方法。
（２１）水溶性オーバーコート層が、波長６００ｎｍ未満の光を吸収する色素を含む（２０）に記載の平版印刷方法。
（２２）走査露光に用いるレーザー光の波長が、６００乃至１２００ｎｍの範囲である（１２）に記載の平版印刷方法。
【００１５】
（２３）親水性支持体上に、光重合開始剤と架橋性ポリマーとを含む画像形成層が設けられている平版印刷原版であって、該光重合開始剤が、多光子吸収によって励起され、架橋性ポリマーの架橋を開始することを特徴とする平版印刷原版。
（２４）親水性支持体上に、前記式（Ｉａ）または（Ｉｂ）で表される光重合開始剤と架橋性ポリマーとを含む画像形成層が設けられている平版印刷原版。
（２５）光重合開始剤が、架橋性ポリマーの１乃至５０質量％の量で画像形成層に含まれている（２３）または（２４）に記載の平版印刷原版。
【００１６】
（２６）架橋性ポリマーが、エチレン性不飽和基を有する繰り返し単位を含む（２３）または（２４）に記載の平版印刷原版。
（２７）架橋性ポリマーが、水溶性である（２３）または（２４）に記載の平版印刷原版。
（２８）架橋性ポリマーが、画像形成層の５乃至７０質量％の範囲で含まれている（２３）または（２４）に記載の平版印刷原版。
（２９）画像形成層が、さらに複数のエチレン性不飽和基を有する架橋剤を含む（２３）または（２４）に記載の平版印刷原版。
【００１７】
（３０）親水性支持体が、アルミニウム板である（２３）または（２４）に記載の平版印刷原版。
（３１）平版印刷原版が、画像形成層の上にさらに水溶性オーバーコート層を有する（２３）または（２４）に記載の平版印刷原版。
（３２）水溶性オーバーコート層が、波長６００ｎｍ未満の光を吸収する色素を含む（３１）に記載の平版印刷原版。
【００１８】
【発明の効果】
本発明者の研究の結果、多光子吸収により励起された光重合開始剤を用いて架橋性ポリマーを架橋させて画像を形成する方法を、平版印刷版の製版方法として有利に応用できることが判明した。
ｎ個の多光子吸収では、ｎ個の光子を同時に吸収することにより、照射した光のｎ倍のエネルギー（波長は１／ｎ）に相当する吸収が生じる。そのため、多光子吸収による露光では、高いエネルギーを必要とする。従って、高エネルギーのレーザー光で走査露光する場合、多光子吸収により励起される光重合開始剤は、明室内で取り扱える低感度であってもよい。また、長波長レーザーが使用できるため、短波長レーザーで問題となっているレーザーフレアの影響を受けにくいとの効果もある。
【００１９】
光重合開始剤と架橋性ポリマーとを含む画像形成層を有する平版印刷原版では、レーザー光で走査露光後、平版印刷原版を印刷機に装着した状態で印刷機を稼動させるだけで、湿し水、油性インク、または擦りにより露光していない部分の画像形成層を除去することができる。すなわち、光重合開始剤と架橋性ポリマーとを含む画像形成層を採用することにより、印刷機上での現像が可能になる。
本発明の印刷方法によれば、明室で取り扱える印刷原版に、デジタル信号に基づいたレーザー光の走査露光によって、レーザーフレアの影響を受けにくい鮮鋭な画像を記録したのち、明室に置かれた印刷機上で製版し、直ちに印刷を行うことができる。
【００２０】
【発明の実施の形態】
［多光子吸収型の光重合開始剤］
本発明では、多光子吸収により励起され、励起状態において架橋性ポリマーを架橋させる機能を有する物質を光重合開始剤として用いる。多光子吸収は、通常は２光子吸収である。
なお、光重合開始剤は、単一の物質である必要はなく、複数の物質（例えば、増感色素と開始剤）の混合物であってもよい。
多光子吸収現象の利用については、ＷＯ９８／２１５２１号、ＷＯ９９／５３２４２号の各明細書、特開２００１−１６６４６７号公報、Ｂｒｉａｎ　Ｈ．　Ｃｕｍｐｓｔｏｎ　ｅｔ　ａｌ，　Ｔｗｏ−ｐｈｏｔｏｎ　ｐｏｌｙｍｅｒｉｚａｔｉｏｎ　ｉｎｉｔｉａｔｏｒｓ　ｆｏｒ　ｔｈｒｅｅ−ｄｉｍｅｎｓｉｏｎａｌ　ｏｐｔｉｃａｌ　ｄａｔａ　ｓｔｏｒａｇｅ　ａｎｄ　ｍｉｃｒｏｆａｂｒｉｃａｔｉｏｎ，　Ｎａｔｕｒｅ，　ｖｏｌ．３９８，　４　Ｍａｒｃｈ，　１９９９，　ｐｐ．５１−５４　およびＭａｒｉｕｓ　Ａｌｂｏｔａ　ｅｔ　ａｌ，　Ｄｅｓｉｇｎ　ｏｆ　Ｏｒｇａｎｉｃ　Ｍｏｌｅｃｕｌｅｓ　ｗｉｔｈ　Ｌａｒｇｅ　Ｔｗｏ−Ｐｈｏｔｏｎ　Ａｂｓｏｒｂｉｎｇ　Ｃｒｏｓｓ　Ｓｅｃｔｉｏｎｓ，　Ｓｃｉｅｎｃｅ，　ｖｏｌ．２８１，　１１　Ｓｅｐｔｅｍｂｅｒ，　１９９８，　ｐｐ．１６５３−１６５６　に記載がある。
【００２１】
多光子吸収型の光重合開始剤は、下記式（Ｉａ）または（Ｉｂ）で表される化合物であることが好ましい。
【００２２】
【化２】
2004021217.tif 000003
【００２３】
式（Ｉａ）において、Ｒ１　、Ｒ２　、Ｒ３　およびＲ４　は、それぞれ独立に、炭素原子数が１乃至２０のアルキル基、炭素原子数が３乃至２０のアシルオキシアルキル基または炭素原子数が６乃至２０のアリール基である。
アルキル基の炭素原子数は、１乃至１５であることが好ましく、１乃至１０であることがさらに好ましく、１乃至６であることが最も好ましい。環状アルキル基よりも鎖状アルキル基の方が好ましく、分岐を有する鎖状アルキル基よりも直鎖状アルキル基の方が好ましい。
アシルオキシアルキル基の炭素原子数は、３乃至１５であることが好ましく、３乃至１２であることがさらに好ましく、３乃至１０であることが最も好ましい。アシルオキシアルキル基のアルキル部分は、環状よりも鎖状の方が好ましく、分岐を有する鎖状よりも直鎖状の方が好ましい。アシルオキシアルキル基のアシル部分の例には、ベンゾイル、ｐ−メトキシベンゾイル、ｐ−シアノベンゾイル、ｐ−ニトロベンゾイル、アクリロイルおよびメタクリロイルが含まれる。
アリール基の炭素原子数は、６乃至１５であることが好ましく、６乃至１２であることがさらに好ましく、６乃至１０であることが最も好ましい。アリール基は、置換基を有していてもよい。置換基の例には、ハロゲン原子、シアノ、ニトロおよび炭素原子数が１乃至２０のアルコキシ基が含まれる。
【００２４】
式（Ｉｂ）において、Ｒ５　、Ｒ６　、Ｒ７　およびＲ８　は、それぞれシアノであるか、あるいは、Ｒ５　とＲ６　またはＲ７　とＲ８　とが結合して複素環を形成する。
形成する複素環は、５員環または６員環であることが好ましい。複素環のヘテロ原子の例には、窒素原子、酸素原子および硫黄原子が含まれる。複素環に、他の複素環、脂肪族環または芳香族環が縮合していてもよい。複素環およびその縮合環は、置換基を有していてもよい。置換基の例には、ハロゲン原子、シアノ、ニトロ、炭素原子数が１乃至２０のアルキル基、炭素原子数が１乃至２０のアルコキシ基、ジシアノメチレン（＝Ｃ（ＣＮ）２　）、オキソ（＝Ｏ）およびチオ（＝Ｓ）が含まれる。
【００２５】
式（Ｉａ）および（Ｉｂ）において、ベンゼン環Ａ、ＢおよびＣは、ハロゲン原子、シアノ、ニトロ、および炭素原子数が１乃至２０のアルコキシ基からなる群より選ばれる置換基を有していてもよい。
式（Ｉａ）および（Ｉｂ）において、ｍ１およびｍ２は、それぞれ独立に、１または２である。ｍ１およびｍ２は、それぞれ、１であることが好ましい。
式（Ｉａ）および（Ｉｂ）において、ｎは、０または１である。ｎは、１であることが好ましい。
式（Ｉａ）および（Ｉｂ）において、二重結合は、シス型よりもトランス型の方が好ましい。
以下に、式（Ｉａ）または（Ｉｂ）で表される光重合開始剤の例を示す。
【００２６】
【化３】
2004021217.tif 000004
【００２７】
【化４】
2004021217.tif 000005
【００２８】
【化５】
2004021217.tif 000006
【００２９】
【化６】
2004021217.tif 000007
【００３０】
【化７】
2004021217.tif 000008
【００３１】
【化８】
2004021217.tif 000009
【００３２】
【化９】
2004021217.tif 000010
【００３３】
【化１０】
2004021217.tif 000011
【００３４】
【化１１】
2004021217.tif 000012
【００３５】
【化１２】
2004021217.tif 000013
【００３６】
【化１３】
2004021217.tif 000014
【００３７】
【化１４】
2004021217.tif 000015
【００３８】
【化１５】
2004021217.tif 000016
【００３９】
【化１６】
2004021217.tif 000017
【００４０】
【化１７】
2004021217.tif 000018
【００４１】
二種類以上の光重合開始剤を併用してもよい。
光重合開始剤の使用量は、架橋性ポリマー（全固形分）の１乃至５０質量％が好ましく、２乃至４５質量％がさらに好ましく、３乃至４０質量％が最も好ましい。
【００４２】
［架橋性ポリマー］
架橋性ポリマーは、ポリマーと架橋剤（後述）との混合物であってもよい。
架橋性基は、エチレン性不飽和基であることが好ましい。架橋性ポリマーは、エチレン性不飽和基を有する繰り返し単位を含むことが好ましい。
架橋性ポリマーの主鎖は、炭化水素（ポリオレフィン）、ポリエステル、ポリアミド、ポリイミド、ポリウレア、ポリウレタン、ポリエーテルおよびそれらの組み合わせから選ばれることが好ましい。炭化水素主鎖が特に好ましい。
【００４３】
架橋性ポリマーの主鎖は、置換基を有することができる。置換基の例には、ハロゲン原子（Ｆ、Ｃｌ、Ｂｒ、Ｉ）、シアノ、一価の脂肪族基、一価の芳香族基、一価の複素環基、−Ｏ−Ｒ、−ＣＯ−Ｒ、−ＮＨ−Ｒ、−Ｎ（−Ｒ）２　、−Ｎ＋　（−Ｒ）３　、−ＣＯ−Ｏ−Ｒ、−Ｏ−ＣＯ−Ｒ、−ＣＯ−ＮＨ−Ｒ、−ＣＯ−Ｎ（−Ｒ）２　および−ＮＨ−ＣＯ−Ｒが含まれる。上記Ｒは、それぞれ、一価の脂肪族基、一価の芳香族基または一価の複素環基である。置換基が複数のＲを含む場合、複数のＲは互いに異なってもよい。カルボキシル、スルホ、硫酸エステル基、ホスホノおよびリン酸エステル基は、水素原子が解離していても、塩の状態になっていてもよい。
主鎖の複数の置換基が結合して、脂肪族環または複素環を形成してもよい。形成される環は、主鎖とスピロ結合の関係になっていてもよい。形成される環は、置換基を有していてもよい。置換基の例には、上記主鎖の置換基に加えて、オキソ（＝Ｏ）が含まれる。
【００４４】
脂肪族基は、環状構造または分岐構造を有していてもよい。脂肪族基は、不飽和結合を有していてもよい。脂肪族基の炭素原子数は、１乃至４０であることが好ましく、１乃至３０であることがより好ましく、１乃至２０であることがさらに好ましく、１乃至１５であることがさらにまた好ましく、１乃至１２であることが最も好ましい。
脂肪族基は、置換基を有していてもよい。脂肪族基の置換基の例には、ハロゲン原子（Ｆ、Ｃｌ、Ｂｒ、Ｉ）、ヒドロキシル、カルボキシル、スルホ、シアノ、一価の芳香族基、一価の複素環基、−Ｏ−Ｒ、−ＣＯ−Ｒ、−ＮＨ−Ｒ、−Ｎ（−Ｒ）２　、−Ｎ＋　（−Ｒ）３　、−ＣＯ−Ｏ−Ｒ、−Ｏ−ＣＯ−Ｒ、−ＣＯ−ＮＨ−Ｒ、−ＣＯ−Ｎ（−Ｒ）２　および−ＮＨ−ＣＯ−Ｒが含まれる。上記Ｒは、それぞれ、一価の脂肪族基、一価の芳香族基または一価の複素環基である。カルボキシルおよびスルホは、水素原子が解離していても、塩の状態になっていてもよい。
【００４５】
芳香族基は、ベンゼン環またはナフタレン環を有することが好ましい。
芳香族基は、置換基を有していてもよい。芳香族基の置換基の例には、ハロゲン原子（Ｆ、Ｃｌ、Ｂｒ、Ｉ）、ヒドロキシル、カルボキシル、スルホ、シアノ、一価の脂肪族基、一価の芳香族基、一価の複素環基、−Ｏ−Ｒ、−ＣＯ−Ｒ、−ＮＨ−Ｒ、−Ｎ（−Ｒ）２　、−Ｎ＋　（−Ｒ）３　、−ＣＯ−Ｏ−Ｒ、−Ｏ−ＣＯ−Ｒ、−ＣＯ−ＮＨ−Ｒ、−ＣＯ−Ｎ（−Ｒ）２　および−ＮＨ−ＣＯ−Ｒが含まれる。上記Ｒは、それぞれ、一価の脂肪族基、一価の芳香族基または一価の複素環基である。カルボキシルおよびスルホは、水素原子が解離していても、塩の状態になっていてもよい。
複素環基は、３員環乃至７員環を有することが好ましい。複素環は、不飽和結合を有していてもよい。複素環の例には、ピペリジン環およびピペラジン環が含まれる。
複素環基は、置換基を有していてもよい。複素環基の置換基は、芳香族基の置換基と同様である。
【００４６】
架橋性ポリマーが炭化水素主鎖を有する場合、エチレン性不飽和基を有する繰り返し単位は、下記式（ＩＩ）で表されることが好ましい。
【００４７】
【化１８】
2004021217.tif 000019
【００４８】
式（ＩＩ）において、Ｒ１１およびＲ１２は、それぞれ独立に、水素原子、ハロゲン原子または炭素原子数が１乃至１０のアルキル基である。Ｒ１１は、水素原子または炭素原子数が１乃至１０のアルキル基であることが好ましく、水素原子または炭素原子数が１乃至６のアルキル基であることがより好ましく、水素原子または炭素原子数が１乃至３のアルキル基であることがさらに好ましく、水素原子またはメチルであることが最も好ましい。
式（ＩＩ）において、Ｌ１１は、−ＣＯ−、−Ｏ−、−Ｓ−、−ＳＯ２　−、−ＳＯ−、−ＮＨ−、−ＮＲ−（Ｒは、炭素原子数が１乃至６のアルキル基）、アルキレン基、アリーレン基およびそれらの組み合わせからなる群より選ばれる二価の連結基である。
【００４９】
架橋性ポリマーは、水溶性であることが好ましい。架橋性ポリマーが水溶性であると、露光していない部分の画像形成層を水（機上現像では、湿し水）を用いて容易に除去できる。架橋性ポリマーを水溶性とするため、架橋性ポリマーは、親水性基を有する繰り返し単位を含むことが好ましい。
架橋性ポリマーが炭化水素主鎖を有する場合、親水性基を有する繰り返し単位は、好ましくは下記式（ＩＩＩ）で表される。
【００５０】
【化１９】
2004021217.tif 000020
【００５１】
式（ＩＩＩ）において、Ｒ２１は、水素原子、ハロゲン原子または炭素原子数が１乃至１０のアルキル基である。Ｒ２１は、水素原子または炭素原子数が１乃至１０のアルキル基であることが好ましく、水素原子または炭素原子数が１乃至６のアルキル基であることがより好ましく、水素原子または炭素原子数が１乃至３のアルキル基であることがさらに好ましく、水素原子またはメチルであることが最も好ましい。
式（ＩＩＩ）において、Ｌ２１は、単結合であるか、あるいは、−ＣＯ−、−Ｏ−、−Ｓ−、−ＳＯ２　−、−ＳＯ−、−ＮＨ−、−ＮＲ−（Ｒは、炭素原子数が１乃至６のアルキル基）、アルキレン基、アリーレン基およびそれらの組み合わせからなる群より選ばれる二価の連結基である。
式（ＩＩＩ）において、Ｈｉは、親水性基である。親水性基は、ノニオン性親水性基（例、ヒドロキシル）、アニオン性親水性基（例、カルボキシル、スルホ、リン酸基、ホウ酸基）およびカチオン性親水性基（例、アミノ、置換アミノ基）のいずれでもよい。アニオン性基が好ましく、カルボキシルおよびスルホが特に好ましい。
アニオン性基は、プロトンが解離していても、カチオンと共に塩を形成していてもよい。アミノおよび置換アミノ基は、カチオンの状態（アンモニオおよび置換アンモニオ基）であってもよく、カチオンの状態でアニオンと共に塩を形成していてもよい。
【００５２】
架橋性ポリマーは、さらに疎水性基を有する繰り返し単位を含むことができる。
架橋性ポリマーが炭化水素主鎖を有する場合、疎水性基を有する繰り返し単位は、好ましくは下記式（ＩＶ）で表される。
【００５３】
【化２０】
2004021217.tif 000021
【００５４】
式（ＩＶ）において、Ｒ３１は、水素原子、ハロゲン原子または炭素原子数が１乃至１０のアルキル基である。Ｒ３１は、水素原子または炭素原子数が１乃至１０のアルキル基であることが好ましく、水素原子または炭素原子数が１乃至６のアルキル基であることがより好ましく、水素原子または炭素原子数が１乃至３のアルキル基であることがさらに好ましく、水素原子またはメチルであることが最も好ましい。
式（ＩＶ）において、Ｌ３１は、単結合であるか、あるいは、−ＣＯ−、−Ｏ−、−Ｓ−、−ＳＯ２　−、−ＳＯ−、−ＮＨ−、−ＮＲ−（Ｒは、炭素原子数が１乃至６のアルキル基）、アルキレン基、アリーレン基およびそれらの組み合わせからなる群より選ばれる二価の連結基である。
式（ＩＶ）において、Ｈｏは、疎水性基である。疎水性基は、炭素原子数が２以上のアルキル基またはアリール基が好ましい。
架橋性ポリマーは、画像形成層の５乃至７０質量％の範囲で使用することが好ましく、１０乃至５０質量％の範囲で使用することがさらに好ましい。
【００５５】
［架橋剤］
架橋剤は、架橋性基としてエチレン性不飽和基を有することが好ましく、複数のエチレン性不飽和基を有することがさらに好ましい。架橋剤は、オリゴマーまたはポリマーであってもよい。
複数のエチレン性不飽和基を有する架橋剤は、不飽和カルボン酸と多価アルコールとのエステルまたは不飽和カルボン酸と脂肪族多価アミンとのアミドであることが好ましい。
【００５６】
不飽和カルボン酸の例には、アクリル酸、メタクリル酸、イタコン酸、クロトン酸、イソクロトン酸、マレイン酸が含まれる。アクリル酸およびメタクリル酸が特に好ましい。
多価アルコールの例には、エチレングリコール、トリエチレングリコール、１，３−ブタンジオール、テトラメチレングリコール、プロピレングリコール、ネオペンチルグリコール、トリメチロールプロパン、トリメチロールエタン、ヘキサンジオール、１，４−シクロヘキサンジオール、テトラエチレングリコール、ペンタエリスリトール、ジペンタエリスリトール、ソルビトールが含まれる。
脂肪族多価アミンの例には、メチレンジアミン、１，６−ヘキサメチレンジアミン、ジエチレントリアミン、キシリレンジアミンが含まれる。
【００５７】
複数のエチレン性不飽和基を有する化合物については、特公昭４８−４１７０８号、同４９−４３１９１号、同５２−３０４９０号、特開昭４８−６４１８３号、同５１−３７１９３号の各公報に記載がある。日本接着協会誌Ｖｏ１．２０、Ｎｏ．７、３００〜３０８ページ（１９８４年）に記載の「光硬化性モノマーおよびオリゴマー」も架橋剤として使用できる。
二種類以上の架橋剤を併用してもよい。
架橋剤を使用する場合、架橋性ポリマーとほぼ同量で用いることが好ましい。具体的には、架橋剤／架橋性ポリマーの質量比は、１／９乃至９／１であることが好ましく、２／８乃至８／２であることがより好ましく、３／７乃至７／３であることがさらに好ましく、４／６乃至６／４であることが最も好ましい。
【００５８】
［画像形成層の他の任意成分］
画像形成層には、画像形成後の画像部と非画像部との区別を目的として、着色剤を添加することができる。着色剤としては、可視領域に大きな吸収を有する染料または顔料を用いる。着色剤の例には、オイルイエロー＃１０１、オイルイエロー＃１０３、オイルピンク＃３１２、オイルグリーンＢＧ、オイルブルーＢＯＳ、オイルブルー＃６０３、オイルブラックＢＹ、オイルブラックＢＳ、オイルブラックＴ−５０５（以上オリエント化学工業（株）製）、ビクトリアピュアブルー、クリスタルバイオレット（ＣＩ４２５５５）、メチルバイオレット（ＣＩ４２５３５）、エチルバイオレット、ローダミンＢ（ＣＩ１４５１７０Ｂ）、マラカイトグリーン（ＣＩ４２０００）およびメチレンブルー（ＣＩ５２０１５）が含まれる。着色剤として用いられる染料については、特開昭６２−２９３２４７号公報に記載がある。酸化チタンのような無機顔料も着色剤として用いることができる。
着色剤の添加量は、画像形成層の０．０１乃至１０質量％であることが好ましい。
【００５９】
画像形成層には、機上現像の安定性を広げるため、ノニオン界面活性剤（特開昭６２−２５１７４０号、特開平３−２０８５１４号の各公報記載）または両性界面活性剤（特開昭５９−１２１０４４号、特開平４−１３１４９号の各公報記載）を添加することができる。
ノニオン界面活性剤の例には、ソルビタントリステアレート、ソルビタンモノパルミテート、ソルビタントリオレート、ステアリン酸モノグリセリドおよびポリオキシエチレンノニルフェニルエーテルが含まれる。両性界面活性剤の例には、アルキルジ（アミノエチル）グリシン、アルキルポリアミノエチルグリシン塩酸塩、２−アルキル−Ｎ−カルボキシエチル−Ｎ−ヒドロキシエチルイミダゾリニウムベタインおよびＮ−テトラデシル−Ｎ，Ｎ−ベタイン型界面活性剤（アモーゲンＫ、第一工業（株）製）が含まれる。
ノニオン界面活性剤および両性界面活性剤は、画像形成層に０．０５乃至１５質量％含まれることが好ましく、０．１乃至５質量％含まれることがさらに好ましい。
【００６０】
画像形成層に柔軟性を付与するため、可塑剤を添加してもよい。可塑剤の例には、ポリエチレングリコール、クエン酸トリブチル、フタル酸ジエチル、フタル酸ジブチル、フタル酸ジヘキシル、フタル酸ジオクチル、リン酸トリクレジル、リン酸トリブチル、リン酸トリオクチルおよびオレイン酸テトラヒドロフルフリルが含まれる。
【００６１】
［画像形成層の形成］
画像形成層は、各成分を適当な液状媒体中に溶解、分散または乳化して塗布液を調製し、親水性支持体上に塗布し、乾燥して液状媒体を除去することにより形成することができる。
塗布液に使用する液状媒体の例には、エチレンジクロライド、シクロヘキサノン、メチルエチルケトン、メタノール、エタノール、プロパノール、エチレングリコールモノメチルエーテル、１−メトキシ−２−プロパノール、２−メトキシエチルアセテート、１−メトキシ−２−プロピルアセテート、ジメトキシエタン、乳酸メチル、乳酸エチル、Ｎ，Ｎ−ジメチルアセトアミド、Ｎ，Ｎ−ジメチルホルムアミド、テトラメチルウレア、Ｎ−メチルピロリドン、ジメチルスルホキシド、スルホラン、γ−ブチルラクトン、トルエンおよび水が含まれる。
液状媒体は、光重合開始剤と架橋性ポリマーとを溶解させることが好ましい。具体的には、光重合開始剤および架橋性ポリマーの種類に応じて、上記例から選択すればよい。
二種類以上の液体を混合して用いてもよい。
塗布液の全固形分濃度は、１乃至５０質量％であることが好ましい。
【００６２】
塗布液には、塗布性を良化するための界面活性剤を添加することができる。フッ素系界面活性剤（特開昭６２−１７０９５０号公報記載）が特に好ましい。界面活性剤の添加量は、塗布液の固形分量に対して０．０１乃至１質量％であることが好ましく、０．０５乃至０．５質量％であることがさらに好ましい。
画像形成層の乾燥塗布量は、０．５乃至５．０ｇ／ｍ２　であることが好ましい。
【００６３】
［親水性支持体］
親水性支持体としては、金属板、プラスチックフイルムまたは紙を用いることができる。具体的には、表面処理されたアルミニウム板、親水処理されたプラスチックフイルムまたは耐水処理された紙が好ましい。さらに具体的には、陽極酸化処理されたアルミニウム板、親水性層を設けたポリエチレンテレフタレートフイルムまたはポリエチレンでラミネートされた紙が好ましい。
【００６４】
陽極酸化処理されたアルミニウム板が特に好ましい。
アルミニウム板は、純アルミニウム板またはアルミニウムを主成分とし、微量の異元素を含む合金板である。アルミニウム合金に含まれる異元素の例には、ケイ素、鉄、マンガン、銅、マグネシウム、クロム、亜鉛、ビスマス、ニッケルおよびチタンが含まれる。異元素の割合は、１０質量％以下であることが好ましい。市販の印刷版用アルミニウム板を用いてもよい。
アルミニウム板の厚さは、０．０５乃至０．６ｍｍであることが好ましく、０．１乃至０．４ｍｍであることがさらに好ましく、０．１５乃至０．３ｍｍであることが最も好ましい。
【００６５】
アルミニウム板表面には、粗面化処理を行うことが好ましい。粗面化処理は、機械的方法、電気化学的方法あるいは化学的方法により実施できる。機械的方法としては、ボール研磨法、ブラシ研磨法、ブラスト研磨法またはバフ研磨法を採用できる。電気化学的方法としては、塩酸または硝酸などの酸を含む電解液中で交流または直流により行う方法を採用できる。混合酸を用いた電解粗面化方法（特開昭５４−６３９０２号公報記載）も利用することができる。化学的方法としては、アルミニウム板を鉱酸のアルミニウム塩の飽和水溶液に浸漬する方法（特開昭５４−３１１８７号公報記載）が適している。
粗面化処理は、アルミニウム板の表面の中心線平均粗さ（Ｒａ）が０．２乃至１．０μｍとなるように実施することが好ましい。
粗面化されたアルミニウム板は、必要に応じてアルカリエッチング処理を行う。アルカリ処理液としては、水酸化カリウムまたは水酸化ナトリウムの水溶液が一般に用いられる。アルカリエッチング処理の後は、さらに中和処理を行うことが好ましい。
【００６６】
アルミニウム板の陽極酸化処理は、支持体の耐摩耗性を高めるために行う。
陽極酸化処理に用いられる電解質としては、多孔質酸化皮膜を形成する種々の電解質が使用できる。一般には、硫酸、塩酸、蓚酸、クロム酸あるいはそれらの混酸が電解質として用いられる。
陽極酸化の処理条件は一般に、電解質の濃度が１乃至８０質量％溶液、液温が５乃至７０℃、電流密度が５乃至６０Ａ／ｄｍ２　、電圧が１乃至１００Ｖ、そして、電解時間が１０秒乃至５分の範囲である。
陽極酸化処理により形成される酸化皮膜量は、１．０乃至５．０ｇ／ｍ２　であることが好ましく、１．５乃至４．０ｇ／ｍ２　であることがさらに好ましい。
【００６７】
［水溶性オーバーコート層］
親油性物質による画像形成層表面の汚染防止のため、画像形成層の上に、水溶性オーバーコート層を設けることができる。
水溶性オーバーコート層は、印刷時に容易に除去できる材料から構成する。そのためには、水溶性の有機ポリマーから水溶性オーバーコート層を構成することが好ましい。水溶性の有機ポリマーの例には、ポリビニルアルコール、ポリ酢酸ビニル、ポリアクリル酸、そのアルカリ金属塩もしくはアミン塩、ポリメタクリル酸、そのアルカリ金属塩もしくはアミン塩、ポリアクリルアミド、ポリヒドロキシエチルアクリレート、ポリビニルピロリドン、ポリビニルメチルエーテル、ポリ−２−アクリルアミド−２−メチル−１−プロパンスルホン酸、そのアルカリ金属塩もしくはアミン塩、アラビアガム、セルロースエーテル（例、カルボキシメチルセルロース、カルボキシエチルセルロース、メチルセルローズ）、デキストリンおよびその誘導体（例、ホワイトデキストリン、酵素分解エーテル化デキストリン、プルラン）が含まれる。
水溶性の有機ポリマーの繰り返し単位を二種類以上有するコポリマーを用いてもよい。コポリマーの例には、ビニルアルコール−酢酸ビニルコポリマー（ポリ酢酸ビニルの部分ケン化ポリマー）およびビニルメチルエーテル−無水マレイン酸コポリマーが含まれる。ポリ酢酸ビニルの部分ケン化により、ビニルアルコール−酢酸ビニルコポリマーを合成する場合は、ケン化度は６５％以上であることが好ましい。
二種類以上の水溶性有機ポリマーを併用してもよい。
【００６８】
水溶性有機ポリマーとして、酸素の透過率が低いポリマーを用いることも好ましい。酸素は重合禁止作用があるため、オーバーコート層に酸素の透過率の低いポリマーを用いると、画像形成層の重合反応を促進できる。酸素の透過率の低いポリマーとしては、ケン化度が高い（６５％以上の）ポリビニルアルコールが代表的である。
オーバーコート層に、染料を添加してもよい。染料は、光重合開始剤の吸収波長（６００ｎｍ以下）の光を吸収することが好ましい。ｎ個の多光子吸収では、光重合開始剤はｎ倍の波長の光によって励起される。従って、オーバーコート層の染料が６００ｎｍ以下の光を吸収すると、走査露光における多光子吸収に問題を生じることなく、画像形成とは無関係で不都合な一光子吸収を防止できる。
【００６９】
オーバーコート層の塗布液には、ノニオン界面活性剤（例、ポリオキシエチレンノニルフェニルエーテル、ポリオキシエチレンドデシルエーテル）を添加することができる。
オーバーコート層の塗布量は、０．１乃至２．０ｇ／ｍ２　であることが好ましい。
【００７０】
［走査露光］
走査露光は、レーザーを用いて実施する。レーザーは、赤外線レーザーを用いることが好ましい。赤外線の波長は、６００乃至１２００ｎｍであることが好ましく、７００乃至１１００ｎｍであることがさらに好ましい。赤外線は、固体高出力赤外線レーザー（例えば、半導体レーザー、ＹＡＧレーザー）が好ましい。レーザーの出力は１００ｍＷ以上が好ましい。露光時間を短縮するため、マルチビームレーザーデバイスを用いることが好ましい。また、１画素あたりの露光時間は２０μ秒以内であることが好ましい。照射される光エネルギーは１０乃至５００ｍＪ／ｃｍ２　であることが好ましい。
反応を促進するため、加熱しながらレーザーを照射してもよい。
【００７１】
［製版および印刷工程］
走査露光した平版印刷原版は、現像処理を実施することなく、直ちに印刷機に装着し、油性インクと湿し水を用いて通常の手順で印刷するだけで、製版と印刷を連続して実施することができる。すなわち、平版印刷原版を印刷機に装着して、印刷機を稼動させると、湿し水、油性インク、または擦りにより加熱した部分の画像形成層を除去することができる。
なお、レーザー露光装置を有する印刷機（特許２９３８３９８号公報記載）を用いると、平版印刷原版を印刷機シリンダー上に取りつけた後に、印刷機に搭載されたレーザーにより露光し、その後に湿し水又は油性インクをつけて機上現像する（露光〜印刷を連続して処理する）ことも可能である。
【００７２】
【実施例】
［実施例１］
（親水性支持体の作製）
９９．５質量％以上のアルミニウムと、Ｆｅ０．３０質量％、Ｓｉ０．１０質量％、Ｔｉ０．０２質量％、Ｃｕ０．０１３質量％を含むＪＩＳ−Ａ−１０５０に従うアルミニウム合金の溶湯に清浄化処理を施し、アルミニウム板を鋳造した。清浄化処理では、溶湯中の水素などの不要なガスを除去するために脱ガス処理し、セラミックチューブフィルタ処理を行った。鋳造法はＤＣ法で行った。凝固した板厚５００ｍｍの鋳塊を、表面から１０ｍｍ面削し、金属間化合物が粗大化しないように、５５０℃で１０時間均質化処理を行った。次いで、４００℃で熱間圧延し、連続焼鈍炉中にて５００℃で６０秒中間焼鈍した後、冷間圧延を行って、板圧０．３０ｍｍのアルミニウム圧延板とした。圧延ロールの粗さを制御することにより、冷間圧延後の中心線平均表面粗さＲａを０．２μｍに制御した。その後、平面性を向上させるためにテンションレベラーにかけた。
【００７３】
次に平版印刷版用支持体とするための表面処理を行った。
まず、アルミニウム板表面の圧延油を除去するため１０質量％アルミン酸ナトリウム水溶液を用いて５０℃で３０秒間脱脂処理を行い、３０質量％硫酸水溶液を用いて５０℃で３０秒間中和およびスマット除去処理を行った。
次いで支持体と画像形成層との密着性を良好にし、かつ非画像部に保水性を与えるため、支持体の表面を粗面化する、いわゆる、砂目立て処理を行った。１質量％の硝酸と０．５質量％の硝酸アルミニウムを含有する水溶液を４５℃に保ち、アルミウェブを水溶液中に流しながら、間接給電セルにより電流密度２０Ａ／ｄｍ２　、デューティー比１：１の交番波形でアノード側電気量２４０Ｃ／ｄｍ２　を与えることで電解砂目立てを行った。その後、１０質量％アルミン酸ナトリウム水溶液を用いて５０℃で３０秒間エッチング処理を行い、３０質量％硫酸水溶液を用いて５０℃で３０秒間中和およびスマット除去処理を行った。
さらに、耐摩耗性、耐薬品性、保水性を向上させるために、陽極酸化によって支持体に酸化皮膜を設けた。電解質として２０質量％硫酸水溶液を用いて３５℃でアルミウェブを電解質中に通搬しながら、間接給電セルにより１４Ａ／ｄｍ２　の直流で電解処理を行い、２．５ｇ／ｍ２　の陽極酸化皮膜を形成した。
そして、印刷版非画像部としての親水性を確保するため、シリケート処理を行った。処理は１．５質量％３号ケイ酸ナトリウム水溶液を用い、７０℃でアルミウェブの接触時間が１５秒となるように通搬し、さらに水洗した。Ｓｉの付着量は１０ｍｇ／ｍ２　であった。
作製したアルミニウム支持体のＲａ（中心線表面粗さ）は０．２５μｍであった。
【００７４】
（画像形成層の形成）
下記の成分からなる画像形成層塗布液を調製した。画像形成層塗布液を親水性支持体上に塗布し、１００℃にて１０分間乾燥した。乾燥後の塗布量は１．０ｇ／ｍ２　であった。以上のようにして平版印刷原版を作製した。
【００７５】
────────────────────────────────────
画像形成層塗布液組成
────────────────────────────────────
下記の架橋性ポリマー（Ｐ−１）　　　　　　　　　　　　　　　１．０ｇ
光重合開始剤（５）　　　　　　　　　　　　　　　　　　　　　０．２ｇ
下記の架橋剤（Ｃ−１）　　　　　　　　　　　　　　　　　　　０．５ｇ
下記の架橋剤（Ｃ−２）　　　　　　　　　　　　　　　　　　　０．５ｇ
ジメチルスルホキシド　　　　　　　　　　　　　　　　　　　２９．２ｇ
────────────────────────────────────
【００７６】
【化２１】
2004021217.tif 000022
【００７７】
【化２２】
2004021217.tif 000023
【００７８】
【化２３】
2004021217.tif 000024
【００７９】
（製版および印刷）
得られた平版印刷原版を、水冷式４０Ｗ赤外線半導体レーザーを搭載したクレオ社製トレンドセッター３２４４ＶＦＳにて、外面ドラム回転数１００ｒｐｍ、版面エネルギー２００ｍＪ／ｃｍ２　、解像度２４００ｄｐｉの条件で露光した後、水道水で洗浄した。その結果、版上に良好な画像が確認された。
次に、同じ条件で露光した平版印刷原版を、現像処理することなく、ハイデルベルグ社製ＳＯＲ・Ｍ印刷機に装着し、通常どおり印刷したところ、良好な印刷物が得られた。
【００８０】
［実施例２］
実施例１で得られた平版印刷原版を、波長８３０ｎｍ、パルス幅５ピコ秒のレーザにより露光した後、水道水で洗浄した。その結果、版上に良好な画像が確認された。
次に、同じ条件で露光し平版印刷原版を、現像処理することなく、ハイデルベルグ社製ＳＯＲ・Ｍ印刷機に装着し、通常どおり印刷したところ、良好な印刷物が得られた。
【００８１】
［実施例３］
（画像形成層の形成）
下記の成分からなる画像形成層塗布液を調製した。
画像形成層塗布液を実施例１で作製した親水性支持体上に塗布し、１００℃にて１０分間乾燥した。乾燥後の塗布量は１．１ｇ／ｍ２　であった。以上のようにして平版印刷原版を作製した。
【００８２】
────────────────────────────────────
画像形成層塗布液組成
────────────────────────────────────
下記の架橋性ポリマー（Ｐ−２）　　　　　　　　　　　　　　　１．０ｇ
光重合開始剤（４）　　　　　　　　　　　　　　　　　　　　　０．１２ｇ
ジメチルスルホキシド　　　　　　　　　　　　　　　　　　　１４．９ｇ
────────────────────────────────────
【００８３】
【化２４】
2004021217.tif 000025
【００８４】
（製版および印刷）
得られた平版印刷原版を、水冷式４０Ｗ赤外線半導体レーザーを搭載したクレオ社製トレンドセッター３２４４ＶＦＳにて、外面ドラム回転数１００ｒｐｍ、版面エネルギー２００ｍＪ／ｃｍ２　、解像度２４００ｄｐｉの条件で露光した後、水道水で洗浄した。その結果、版上に良好な画像が確認された。
次に、同じ条件で露光した平版印刷原版を、現像処理することなく、ハイデルベルグ社製ＳＯＲ・Ｍ印刷機に装着し、通常どおり印刷したところ、良好な印刷物が得られた。
【００８５】
［実施例４］
実施例３で得られた平版印刷原版を、波長８３０ｎｍ、パルス幅５ピコ秒のレーザにより露光した後、水道水で洗浄した。その結果、版上に良好な画像が確認された。
次に、同じ条件で露光し平版印刷原版を、現像処理することなく、ハイデルベルグ社製ＳＯＲ・Ｍ印刷機に装着し、通常どおり印刷したところ、良好な印刷物が得られた。
【００８６】
［実施例５］
（画像形成層の形成）
下記の成分からなる画像形成層塗布液を調製した。
画像形成層塗布液を実施例１で作製した親水性支持体上に塗布し、１００℃にて１０分間乾燥した。乾燥後の塗布量は０．６ｇ／ｍ２　であった。以上のようにして平版印刷原版を作製した。
【００８７】
────────────────────────────────────
画像形成層塗布液組成
────────────────────────────────────
下記の架橋性ポリマー（Ｐ−３）　　　　　　　　　　　　　　　１．０ｇ
光重合開始剤（１５）　　　　　　　　　　　　　　　　　　　　０．３ｇ
ジメチルスルホキシド　　　　　　　　　　　　　　　　　　　１７．３ｇ
────────────────────────────────────
【００８８】
【化２５】
2004021217.tif 000026
【００８９】
（製版および印刷）
得られた平版印刷原版を、水冷式４０Ｗ赤外線半導体レーザーを搭載したクレオ社製トレンドセッター３２４４ＶＦＳにて、外面ドラム回転数１００ｒｐｍ、版面エネルギー２００ｍＪ／ｃｍ２　、解像度２４００ｄｐｉの条件で露光した後、水道水で洗浄した。その結果、版上に良好な画像が確認された。
次に、同じ条件で露光した平版印刷原版を、現像処理することなく、ハイデルベルグ社製ＳＯＲ・Ｍ印刷機に装着し、通常どおり印刷したところ、良好な印刷物が得られた。
【００９０】
［実施例６］
実施例５で得られた平版印刷原版を、波長８３０ｎｍ、パルス幅５ピコ秒のレーザにより露光した後、水道水で洗浄した。その結果、版上に良好な画像が確認された。
次に、同じ条件で露光し平版印刷原版を、現像処理することなく、ハイデルベルグ社製ＳＯＲ・Ｍ印刷機に装着し、通常どおり印刷したところ、良好な印刷物が得られた。
【００９１】
［実施例７］
（水溶性オーバーコート層の形成）
下記の成分からなる水溶性オーバーコート層塗布液を調製した。
水溶性オーバーコート層塗布液を実施例１で作製した平版印刷原版の画像形成層上に塗布し、８０℃にて３分間乾燥した。乾燥後の塗布量は０．１ｇ／ｍ２　であった。以上のようにして平版印刷原版を作製した。
【００９２】
────────────────────────────────────
水溶性オーバーコート層塗布液組成
────────────────────────────────────
メチルセルロース　　　　　　　　　　　　　　　　　　　　　　１．０ｇ
下記の遮蔽色素（Ｓ−１）　　　　　　　　　　　　　　　　　　０．３ｇ
１−メトキシ−２−プロパノール　　　　　　　　　　　　　　１０．０ｇ
メタノール　　　　　　　　　　　　　　　　　　　　　　　　　７．５ｇ
────────────────────────────────────
【００９３】
【化２６】
2004021217.tif 000027
【００９４】
（製版および印刷）
得られた平版印刷原版を、水冷式４０Ｗ赤外線半導体レーザーを搭載したクレオ社製トレンドセッター３２４４ＶＦＳにて、外面ドラム回転数１００ｒｐｍ、版面エネルギー２００ｍＪ／ｃｍ２　、解像度２４００ｄｐｉの条件で露光した後、水道水で洗浄した。その結果、版上に良好な画像が確認された。
次に、同じ条件で露光した平版印刷原版を、現像処理することなく、ハイデルベルグ社製ＳＯＲ・Ｍ印刷機に装着し、通常どおり印刷したところ、良好な印刷物が得られた。
【００９５】
［実施例８］
実施例７で得られた平版印刷原版を、波長８３０ｎｍ、パルス幅５ピコ秒のレーザにより露光した後、水道水で洗浄した。その結果、版上に良好な画像が確認された。
次に、同じ条件で露光し平版印刷原版を、現像処理することなく、ハイデルベルグ社製ＳＯＲ・Ｍ印刷機に装着し、通常どおり印刷したところ、良好な印刷物が得られた。
【００９６】
［実施例９］
（画像形成層の形成）
下記の成分からなる画像形成層塗布液を調製した。
画像形成層塗布液を実施例１で作製した親水性支持体上に塗布し、１００℃にて１０分間乾燥した。乾燥後の塗布量は１．０ｇ／ｍ２　であった。以上のようにして平版印刷原版を作製した。
【００９７】
────────────────────────────────────
画像形成層塗布液組成
────────────────────────────────────
実施例３で用いた架橋性ポリマー（Ｐ−２）　　　　　　　　　　１．５ｇ
光重合開始剤（１５）　　　　　　　　　　　　　　　　　　　　０．３ｇ
実施例１で用いた架橋剤（Ｃ−１）　　　　　　　　　　　　　　０．５ｇ
実施例１で用いた架橋剤（Ｃ−２）　　　　　　　　　　　　　　０．５ｇ
ジメチルスルホキシド　　　　　　　　　　　　　　　　　　　３５．０ｇ
────────────────────────────────────
【００９８】
（製版および印刷）
得られた平版印刷原版を、水冷式４０Ｗ赤外線半導体レーザーを搭載したクレオ社製トレンドセッター３２４４ＶＦＳにて、外面ドラム回転数１００ｒｐｍ、版面エネルギー２００ｍＪ／ｃｍ２　、解像度２４００ｄｐｉの条件で露光した後、水道水で洗浄した。その結果、版上に良好な画像が確認された。
次に、同じ条件で露光した平版印刷原版を、現像処理することなく、ハイデルベルグ社製ＳＯＲ・Ｍ印刷機に装着し、通常どおり印刷したところ、良好な印刷物が得られた。
【００９９】
［実施例１０］
実施例９で得られた平版印刷原版を、波長８３０ｎｍ、パルス幅５ピコ秒のレーザにより露光した後、水道水で洗浄した。その結果、版上に良好な画像が確認された。
次に、同じ条件で露光し平版印刷原版を、現像処理することなく、ハイデルベルグ社製ＳＯＲ・Ｍ印刷機に装着し、通常どおり印刷したところ、良好な印刷物が得られた。